(57)【要約】【課題】高容量化を達成するとともに、エネルギー密度が向上する双極型二次電池を提供する。【解決手段】集電体１１の一方の面に正極活物質層１２が形成され他方の面に負極活物質層１３が形成された双極型電極１４がセパレータ１５を挟んで積層された積層体２と、積層体の積層方向に隣り合う集電体の間において集電体の外周に沿って設けられ、集電体間に電解液を封止するためのシール部１８と、を有し、積層体は葛折り状に折り畳まれて、積層方向に重なる発電要素１０を構成する。【選択図】図１
2015128020.tif 000002
【特許請求の範囲】
【請求項１】
集電体の一方の面に正極活物質層が形成され他方の面に負極活物質層が形成された双極型電極がセパレータを挟んで積層された積層体と、
前記積層体の積層方向に隣り合う前記集電体の間において前記集電体の外周に沿って設けられ、前記集電体間に電解液を封止するためのシール部と、
を有し、
前記積層体は、葛折り状に折り畳まれて、前記積層方向に重なる発電要素を構成する双極型二次電池。
【請求項２】
前記発電要素及び前記シール部が内包される外装体をさらに有する請求項１に記載の双極型二次電池。
【請求項３】
葛折り状に折り畳むために前記積層体が屈曲される屈曲部における曲率半径は、０．３ｍｍ〜１０ｍｍの範囲である請求項１または２に記載の双極型二次電池。
【請求項４】
前記正極活物質層及び前記負極活物質層は、断続的に複数形成され、前記セパレータを挟んで対向して配置され、
前記正極活物質層及び前記負極活物質層が形成されない位置に、葛折り状に折り畳むために前記積層体が屈曲される屈曲部が設けられる請求項１〜３のいずれか１項に記載の双極型二次電池。
【請求項５】
前記シール部は、葛折り状に折り畳むために前記積層体が屈曲される屈曲部において、他の部分よりも厚さが薄い薄部を有する請求項１〜４のいずれか１項に記載の双極型二次電池。
【請求項６】
前記シール部は、矩形の前記集電体の４辺に沿って配置され、１辺に配置される一の部分が他の３辺に配置される他の部分よりも厚さが薄い請求項１〜５のいずれか１項に記載の双極型二次電池。
【請求項７】
前記シール部は熱可塑性材料からなる請求項１〜６のいずれか１項に記載の双極型二次電池。
【請求項８】
請求項１〜７のいずれか１項に記載の双極型二次電池を、複数直列接続した双極型二次電池モジュール。
【請求項９】
矩形の集電体の一方の面に正極活物質層が形成され他方の面に負極活物質層が形成された双極型電極を、セパレータを挟んで、積層して積層体を形成する形成工程と、
積層方向に隣り合う前記集電体の間に、前記集電体の４辺に沿ってシール材を配置する配置工程と、
前記集電体の４辺のうち３辺に沿って前記シール材を当該集電体に固定して前記シール部を形成し、積層方向に隣り合う前記集電体の３辺を封止する第１封止工程と、
前記積層体を、葛折り状に折り畳む折畳工程と、
前記第１封止工程において封止された前記集電体間に、電解液を注液する注液工程と、
前記集電体の４辺のうち残りの１辺に沿って前記シール材を当該集電体に固定して前記シール部を形成し、積層方向に隣り合う前記集電体の残りの１辺を封止する第２封止工程と、を有し、
前記折畳工程は、前記第１封止工程の前、前記第１封止工程の後であって前記第２封止工程の前、または前記第２封止工程の後に実行される双極型二次電池の製造方法。
【請求項１０】
前記配置工程において配置される前記シール材のうち、前記第２封止工程において封止される前記集電体の前記残りの１辺に配置される前記シール材の厚さは、前記第１封止工程において封止される前記集電体の前記３辺に配置される前記シール材の厚さよりも薄い請求項９に記載の双極型二次電池の製造方法。
【発明の詳細な説明】
【技術分野】
【０００１】
本発明は、双極型二次電池、双極型二次電池モジュール及び双極型二次電池の製造方法に関する。
【背景技術】
【０００２】
近年、環境や燃費の観点から、ハイブリッド自動車や電気自動車が製造・販売され、新たな開発が続けられている。これらのいわゆる電動車両においては、リチウムイオン電池やニッケル水素電池等の充放電ができる二次電池の活用が不可欠である。特に、リチウムイオン二次電池は、エネルギー密度の高さや繰り返し充放電に対する耐久性の高さから、電動車両に好適と考えられ、各種開発が鋭意進められている。
【０００３】
これに関連して、下記の特許文献１には、リチウムイオン二次電池の一種として双極型リチウムイオン二次電池（双極型二次電池）に関する技術が開示されている。双極型二次電池は、集電体の一方の面に正極活物質層が形成され、他方の面に負極活物質層が形成された双極型電極が、セパレータを介して複数積層された構成を有する。また、各電極間の短絡を防止するために、各電極の周囲に絶縁性のシール部が配置される。このような双極型二次電池によれば、電池内で積層方向に直列に接続されているため、電池を高電圧化することができる。
【先行技術文献】
【特許文献】
【０００４】
【特許文献１】特開平１１―２０４１３６号公報
【発明の概要】
【発明が解決しようとする課題】
【０００５】
以上のような双極型二次電池は、高容量化も望まれている。双極型二次電池を高容量化する方法としては、例えば、双極型電極の面積を増大することが考えられる。
【０００６】
しかしながら、双極型電極の面積を増大すると、その周囲に配置されるシール部の面積も同様に増大し、電池のエネルギー密度を向上させる観点から適切ではない。
【０００７】
本発明は、上記の事情に鑑みてなされたものであり、高容量化を達成するとともに、エネルギー密度が向上する双極型二次電池を提供することを目的とする。
【課題を解決するための手段】
【０００８】
上記目的を達成する本発明に係る双極型二次電池は、集電体の一方の面に正極活物質層が形成され他方の面に負極活物質層が形成された双極型電極がセパレータを挟んで積層された積層体を有する。また、双極型二次電池は、前記積層体の積層方向に隣り合う前記集電体の間において前記集電体の外周に沿って設けられ、前記集電体間に電解液を封止するためのシール部をさらに有する。前記積層体は、葛折り状に折り畳まれて、前記積層方向に重なる発電要素を構成する。
【発明の効果】
【０００９】
上記のように構成した双極型二次電池によれば、積層体を葛折り状に折り畳んで発電要素を構成することによって、高容量化を達成することができる。また、積層体の積層方向に隣り合う集電体の間において集電体の外周に沿って予め設けられるシール部が、積層体の折り畳みに追随して折り畳まれる。このため、折り畳まれた１つの積層体の全ての層に、共通の１つの閉じたシール部が形成される。換言すると、折り畳まれた積層体の各層にそれぞれ閉じたシール部を形成する必要がない。したがって、特許文献１のように各層にそれぞれ閉じたシール部を形成する場合と比較して、シール部の配置面積を低減させて、エネルギー密度を向上させることができる。したがって、高容量化を達成するとともに、エネルギー密度が向上する双極型二次電池を提供することができる。
【図面の簡単な説明】
【００１０】
【図１】本発明の実施形態に係る双極型二次電池の全体構造を模式的に示す概略断面図である。
【図２】本実施形態に係る折り畳む前の積層体を示す上面図である。
【図３】図２の３−３線に沿う断面図である。
【図４】図２の４−４線に沿う断面図である。
【図５】図２の５−５線に沿う断面図である。
【図６】双極型二次電池の製造方法を説明するためのフローチャートである。
【図７】改変例１に係る双極型二次電池を示す概略断面図である。
【図８】ｍ直列×ｎ並列の双極型二次電池を示す模式図である。
【図９】改変例２に係る折り畳む前の積層体を示す概略断面図である。
【図１０】改変例２に係る双極型二次電池を示す概略断面図である。
【図１１】改変例３に係る折り畳む前の積層体を示す概略断面図である。
【図１２】改変例３に係る双極型二次電池を示す概略断面図である。
【図１３】改変例４に係る双極型二次電池を有する双極型二次電池モジュールを示す概略断面図である。
【図１４】比較例に係るｍ直列×ｎ並列の双極型二次電池を示す模式図である。
【発明を実施するための形態】
【００１１】
以下、添付した図面を参照しながら、本発明の実施形態を説明する。なお、図面の説明において同一の要素には同一の符号を付し、重複する説明を省略する。図面の寸法比率は、説明の都合上誇張されており、実際の比率とは異なる場合がある。
【００１２】
図１は、本発明の実施形態に係る双極型二次電池１の全体構造を模式的に示す概略断面図である。
【００１３】
本実施形態に係る双極型二次電池１は、概説すると、図１に示すように、集電体１１の一方の面に正極活物質層１２が形成され他方の面に負極活物質層１３が形成された双極型電極１４がセパレータ１５を挟んで積層された積層体２を有する。また、双極型二次電池１は、積層体２の積層方向に隣り合う集電体１１の間において集電体１１の外周に沿って設けられ、集電体１１間に電解液を封止するためのシール部１８と、を有する。積層体２は、葛折り状に折り畳まれ、積層方向に重なる複数の発電要素１０を構成する。
【００１４】
双極型二次電池１は、さらに、積層体２から電力を取り出すために正極タブ１６及び負極タブ１７を有する。正極タブ１６及び負極タブ１７は、それぞれ、積層体２に接続されている。
【００１５】
双極型二次電池１は、さらに、複数の発電要素１０及びシール部１８を内包する外装体２０を有する。
【００１６】
以下、本実施形態に係る双極型二次電池１の各部の構成について詳述する。
【００１７】
図２は、本実施形態に係る折り畳む前の積層体２を示す上面図である。図３は、図２の３−３線に沿う断面図である。図４は、図２の４−４線に沿う断面図である。図５は、図２の５−５線に沿う断面図である。
【００１８】
［積層体２］
積層体２は、図１に示すように、葛折り状に折り畳まれて外装体２０内に収納されている。積層体２は、折り畳まれる前は、図２，３に示すように、集電体１１が一方向に伸延した長尺状に構成されている。正極活物質層１２及び負極活物質層１３は、集電体１１上において、断続的に複数形成される。正極活物質層１２及び負極活物質層１３が長手方向に並ぶ数は、本実施形態ではそれぞれ５つずつである。本実施形態では、積層体２を葛折り状に４回折り畳むために、正極活物質層１２及び負極活物質層１３が断続的に５つ平面方向に並んでいる。しかし、正極活物質層１２及び負極活物質層１３が並ぶ数は、葛折り状に折り畳む回数によって適宜変更してもよい。正極活物質層１２及び負極活物質層１３が断続的に並ぶ数は、２つ以上であれば、特に限定されない。
【００１９】
本実施形態に係る積層体２では、図３に示すように、断続的に表裏に正極活物質層１２及び負極活物質層１３が形成された２つの集電体１１が、１つのセパレータ１５を挟んで積層されている。これにより、セパレータ１５を介して、正極活物質層１２及び負極活物質層１３は対向して配置される。セパレータ１５は、正極活物質層１２及び負極活物質層１３を物理的に隔離しつつ、電解液を保持できる。電解液は、非水（系）電解液である。電解液を介して正極活物質層１２と負極活物質層１３との間をイオンが移動することで、発電要素１０に蓄電された電気が充放電される。
【００２０】
図３に示すように、積層方向には、セパレータ１５を介して対向する正極活物質層１２及び負極活物質層１３の組が１組できる。すなわち、図３に示す例では、発電要素１０には、１つの単電池層１９が含まれる。
【００２１】
上述のように、長手方向には５つの正極活物質層１２及び負極活物質層１３が断続的に形成されている。したがって、積層体２には、断続的に５つの発電要素１０が形成されることになる。これらの５つの発電要素１０は、集電体１１を介して、電気的に並列接続される。
【００２２】
また、正極活物質層１２及び負極活物質層１３が形成されない位置に、葛折り状に折り畳むために積層体２が屈曲される屈曲部２１が設けられる。図３において、左上に位置する正極活物質層１２ａが最上層に、右下に位置する負極活物質層１３ａが最下層となるように、屈曲部２１において積層体２を折り畳むことによって、図１に示すように、折り畳まれた積層体２が形成される。屈曲部２１における曲率半径は、例えば、０．３ｍｍ〜１０ｍｍの範囲であるが、これに限られない。積層体２を折り畳むことによって、複数の発電要素１０が並列接続されていることには変わりはないが、発電要素１０は、積層方向に相互に重なる。したがって、省スペース化を図ることが可能である。集電体１１ａ，１１ｂを、以下では、特に、正極側最外層集電体１１ａ及び負極側最外層集電体１１ｂと称する。
【００２３】
正極側最外層集電体１１ａは、図１に示すように、最外層の正極活物質層１２ａを介して、正極タブ１６に接合している。また、負極側最外層集電体１１ｂは、最外層の負極活物質層１３ａを介して、負極タブ１７に接合している。なお、この構成に限定されず、正極タブ１６及び負極タブ１７が設けられず、最外層集電体１１ａ，１１ｂが延長されて、外装体２０の外部に導出される構造であってもよい。
【００２４】
積層体２を葛折りする回数は、所望の電圧・容量に応じて適宜調節することができる。なお、両側の最外層における集電体１１が互いに異なる極性となるように、偶数回折り曲げることが好ましい。このように構成された双極型二次電池１であれば、最外層に互いに異なる極性の活物質層が配置されるため、正極タブ１６及び負極タブ１７を最外層に取り付ければよく、双極型二次電池１の製造が容易となる。
【００２５】
［シール部１８］
シール部１８は、折り畳む前の積層体２においては、積層方向に隣り合う集電体１１の間において集電体１１の外周に沿って設けられ、集電体１１間に電解液を封止可能とする。具体的には、シール部１８は、図２において点線によって示すように、集電体１１の４辺１１Ａ〜１１Ｄに沿って枠形状に形成される。電解液は、積層方向に隣り合う集電体１１の間において枠形状の内側に封止される。
【００２６】
シール部１８は、好ましくは、集電体１１の１辺に対応する部分が、他の３辺に対応する部分よりも厚さが薄い。例えば、１辺１１Ａに対応する一の部分１８Ａの厚さが、他の部分１８Ｂ，１８Ｃ，１８Ｄよりも薄い場合、シール部１８の幅方向の断面は、図４に示すようになる。なお、折り畳む前において、一の部分１８Ａ及び上側の集電体１１の間には隙間Ｇが形成されるが、積層体２の折り畳みに追随して、隙間Ｇは無くなる。したがって、シール部１８の一の部分１８Ａは、他の部分１８Ｂ〜１８Ｄと同様に、電解液を封止することができる。
【００２７】
また、シール部１８は、長手方向の断面形状として見ると、図５に示すように、屈曲部２１において、他の部分よりも厚さが薄い薄部１８ａを有する。屈曲部２１においてシール部１８の厚みが薄いことにより、積層体２を葛折り状に折り畳む際の屈曲が容易になる。屈曲部２１においてシール部１８の厚みが薄く、シール部１８と集電体１１との間に隙間が形成される。しかし、積層体２の折り畳みに追随して、この隙間もなくなる。
【００２８】
［各構成の材料］
次に、本実施形態に係る双極型二次電池１の各構成部品の材料等について説明する。
【００２９】
集電体１１は、金属材料または高分子材料の少なくとも一方を含む集電箔と、導電性を有する導電材と、によって構成されている。集電体１１は、例えば、導電材が集電箔上に配置される構造としてもよいし、２枚の集電箔の間に導電材を挟む構造としてもよい。
【００３０】
ここで、集電箔を構成する材料が金属材料の場合、集電箔として従来用いられている公知の金属材料から選ぶことができる。具体的には、アルミニウム、銅、ニッケル、鉄、チタン、ステンレス鋼、これらの合金などが挙げられるが、これらに限定されるわけではない。また、集電体を構成する材料が高分子材料の場合、必ずしも導電性を有する必要はないが、集電箔全体では、集電箔としての機能を果たすために、導電性を有していなければならない。したがって、高分子材料が導電性を持たない場合、集電箔には、高分子材料の他に、導電性を有する導電性フィラー（導電性粒子）が当然に含まれる。また、高分子材料上に金属層を有してもよい。
【００３１】
高分子材料は、例えば、ポリエチレン、ポリプロピレン、ポリエチレンテレフタレート、ポリエーテルニトリル、ポリイミド、ポリアミド、ポリテトラフルオロエチレン、スチレンブタジエンゴム、ポリアクリロニトリル、ポリメチルアクリレート、ポリメチルメタクリレート、ポリ塩化ビニル、ポリフッ化ビニリデン、またはこれらの混合物である。
【００３２】
導電性フィラーは、導電性を有し、電荷移動媒体として用いられるイオンに関して伝導性を有さない材料から選択される。また、導電性フィラーは、印加される正極電位及び負極電位に耐えうる材料から選択される。具体的には、例えば、アルミニウム粒子、ＳＵＳ粒子、カーボン粒子、銀粒子、金粒子、銅粒子、チタン粒子などが挙げられるが、これらに限定されず、合金粒子が用いられてもよい。また、導電性フィラーは、金属に限られず、カーボン粒子、カーボンナノチューブなどが用いられてもよい。また、フィラー系導電性樹脂組成物として実用化されているものを用いることができる。このうち、特に電池において通常導電助剤として用いられる材料であるカーボン粒子が好ましい。カーボンブラックやグラファイトなどのカーボン粒子は電位窓が非常に広く、正極電位及び負極電位の双方に対して幅広い範囲で安定であり、さらに導電性に優れているためである。また、カーボン粒子は非常に軽量なため、質量の増加が最小限になる。
【００３３】
正極活物質層１２は、正極活物質、導電助剤、バインダー、支持塩（リチウム塩）などを含む。
【００３４】
正極活物質は、電極反応において正極活物質層１２と負極活物質層１３との間を往来する物質（イオン）を蓄積及び放出できる正極材料である。正極活物質としては、例えば、リチウム−遷移金属複合酸化物が好ましい。具体的には、ＬｉＣｏＯ２などのＬｉ・Ｃｏ系複合酸化物、ＬｉＮｉＯ２などのＬｉ・Ｎｉ系複合酸化物、スピネルＬｉＭｎ２Ｏ４などのＬｉ・Ｍｎ系複合酸化物、ＬｉＦｅＯ２などのＬｉ・Ｆｅ系複合酸化物などが挙げられる。この他、ＬｉＦｅＰＯ４などの遷移金属とリチウムのリン酸化合物や硫酸化合物、Ｖ２Ｏ５、ＭｎＯ２、ＴｉＳ２、ＭｏＳ２、ＭｏＯ３などの遷移金属酸化物や硫化物、ＰｂＯ２、ＡｇＯ、ＮｉＯＯＨなどが挙げられる。また、場合によっては、２種以上の正極活物質が併用されてもよい。
【００３５】
正極活物質層１２に含まれる導電助剤は、正極活物質の導電性を改善する機能を有し、例えば、黒鉛などのカーボン粉末や、気相成長炭素繊維（ＶＧＣＦ）などの種々の炭素繊維により構成される。
【００３６】
正極活物質層１２に含まれるバインダーは、集電体１１と正極活物質層１２との結着材としての機能を有する。例えば、バインダーとしては、ポリエチレン（ＰＥ）、ポリプロピレン（ＰＰ）、ポリエチレンテレフタレート（ＰＥＴ）、ポリエーテルニトリル（ＰＥＮ）、ポリイミド（ＰＩ）、ポリアミド（ＰＡ）、ポリテトラフルオロエチレン（ＰＴＦＥ）、スチレンブタジエンゴム（ＳＢＲ）、ポリアクリロニトリル（ＰＡＮ）、ポリメチルアクリレート（ＰＭＡ）、ポリメチルメタクリレート（ＰＭＭＡ）、ポリ塩化ビニル（ＰＶＣ）、ポリフッ化ビニリデン（ＰＶｄＦ）、またはこれらの混合物が挙げられる。
【００３７】
正極活物質層１２に含まれる支持塩は、支持電解質としての機能を有する。例えば、支持塩としては、Ｌｉ（Ｃ２Ｆ５ＳＯ２）２Ｎ（ＬｉＢＥＴＩ）、ＬｉＰＦ６、ＬｉＢＦ４、ＬｉＣｌＯ４、ＬｉＡｓＦ６、ＬｉＣＦ３ＳＯ３、Ｌｉ（ＣＦ３ＳＯ２）２Ｎ、Ｌｉ（Ｃ２Ｆ５ＳＯ２）２Ｎなどが挙げられる。
【００３８】
負極活物質層１３は、負極活物質、導電助剤、バインダー、支持塩などを含む。
【００３９】
負極活物質は、電極反応において正極活物質層１２と負極活物質層１３との間を往来する物質（イオン）を蓄積及び放出できる負極材料である。負極活物質としては、例えば、炭素材料が好ましい。炭素材料としては、天然黒鉛、人造黒鉛、膨張黒鉛等の黒鉛系炭素材料（黒鉛）、カーボンブラック、活性炭、カーボンファイバー、コークス、ソフトカーボン、ハードカーボンなどが挙げられる。より好ましくは、天然黒鉛、人造黒鉛、膨張黒鉛などの黒鉛である。天然黒鉛は、例えば、鱗片状黒鉛、塊状黒鉛などが使用できる。人造黒鉛としては塊状黒鉛、気相成長黒鉛、鱗片状黒鉛、繊維状黒鉛が使用できる。これらの中で、特に好ましい材料としては、鱗片状黒鉛、塊状黒鉛である。鱗片状黒鉛、塊状黒鉛を用いた場合、充填密度が高くなるため、特に有利である。また、場合によっては、二種以上の負極活物質が併用されてもよい。
【００４０】
負極活物質層１３に含まれる導電助剤は、負極活物質の導電性を改善する機能を有し、例えば、黒鉛などのカーボン粉末や、気相成長炭素繊維（ＶＧＣＦ）などの種々の炭素繊維により構成される。
【００４１】
負極活物質層１３に含まれるバインダーは、集電体１１と負極活物質層１３との結着材としての機能を有し、例えば、ポリフッ化ビニリデン（ＰＶｄＦ）によって構成されている。また、ポリフッ化ビニリデンのような溶剤系バインダー以外に、ポリマー微粒子、ゴム材料を水に分散させた水系バインダー（たとえば、スチレン−ブタジエンゴム）を用いてもよい。
【００４２】
負極活物質層１３に含まれる支持塩は、支持電解質としての機能を有する。例えば、負極活物質層１３の支持塩には、正極活物質層１２に含まれる支持塩と同一の物質が用いられる。
【００４３】
セパレータ１５は、ポリプロピレン（ＰＰ）、ポリエチレン（ＰＥ）などのポリオレフィン製の多孔質膜、セラミック製の多孔質膜などが用いられる。また、耐熱性を有するアラミドなどが用いられてもよい。
【００４４】
電解液は、例えば、有機溶媒に支持塩であるリチウム塩等が溶解した形態である。有機溶媒としては、支持塩を十分に溶解させ得るものであればよく、たとえば、（１）プロピレンカーボネート、エチレンカーボネートなどの環状カーボネート類、（２）ジメチルカーボネート、メチルエチルカーボネート、ジエチルカーボネート等の鎖状カーボネート類、（３）テトラヒドロフラン、２−メチルテトラヒドロフラン、１，４−ジオキサン、１，２−ジメトキシエタン、１，２−ジブトキシエタン等のエーテル類、（４）γ−ブチロラクトン等のラクトン類、（５）アセトニトリル等のニトリル類、（６）プロピオン酸メチル等のエステル類、（７）ジメチルホルムアミド等のアミド類、（８）酢酸メチル、蟻酸メチルの中から選ばれる少なくともから一種類または二種以上を混合した非プロトン性溶媒等の可塑剤などが挙げられる。これら有機溶媒は、単独で用いても二種類以上を組み合わせて用いてもよい。支持塩としては、従来公知のものが用いられる。たとえば、Ｌｉ（Ｃ２Ｆ５ＳＯ２）２Ｎ（ＬｉＢＥＴＩ）、ＬｉＰＦ６、ＬｉＢＦ４、ＬｉＣｌＯ４、ＬｉＡｓＦ６、ＬｉＣＦ３ＳＯ３、Ｌｉ（ＣＦ３ＳＯ２）２Ｎ、Ｌｉ（Ｃ２Ｆ５ＳＯ２）２Ｎ等が用いられる。
【００４５】
シール部１８は、絶縁性、固体電解質の脱落に対するシール性や外部からの水分の透湿に対するシール性（密封性）、電池動作温度下での耐熱性などを有するものであればよい。シール部１８は例えば、熱可塑性樹脂からなる。具体的には、ウレタン樹脂、エポキシ樹脂、ポリエチレン樹脂、ポリプロピレン樹脂、ポリイミド樹脂などが用いられ得る。特に、耐蝕性、耐薬品性、作り易さ（製膜性）、経済性などの観点から、ウレタン樹脂、エポキシ樹脂を使用することが好ましい。
【００４６】
外装体２０は、例えば、内部に金属板を備えたラミネートシートから構成される。
【００４７】
正極タブ１６及び負極タブ１７の材質は、アルミニウム、銅、ニッケル、鉄、チタン、ステンレス鋼、これらの合金などを用いることができる。これらは特に制限されず、タブとして従来用いられている公知の材質が用いられ得る。
【００４８】
［製造方法］
次に、図６を参照して、本実施形態に係る双極型二次電池１の製造方法について説明する。図６は、双極型二次電池１の製造方法を説明するためのフローチャートである。
【００４９】
本実施形態に係る双極型二次電池１の製造方法は、概説すると、以下の工程Ｓ０１〜Ｓ０６を有する。工程Ｓ０１は、矩形の集電体１１の一方の面に正極活物質１２が形成され他方の面に負極活物質層１３が形成された双極型電極１４を、セパレータ１５を挟んで、積層して積層体２を形成する形成工程Ｓ０１である。工程Ｓ０２は、積層方向に隣り合う集電体１１の間に、集電体１１の４辺１１Ａ〜１１Ｄに沿ってシール材を配置する配置工程Ｓ０２である。工程Ｓ０３は、集電体１１の３辺１１Ｂ〜１１Ｄに沿ってシール材を集電体１１に固定してシール部１８の他の部分１８Ｂ〜１８Ｄを形成し、積層方向に隣り合う集電体１１の３辺１１Ｂ〜１１Ｄを封止する第１封止工程Ｓ０３である。工程Ｓ０４は、積層体２を、葛折り状に折り畳む折畳工程Ｓ０４である。工程Ｓ０５は、第１封止工程Ｓ０３において封止された集電体１１間に、電解液を注液する注液工程Ｓ０５である。工程Ｓ０６は、集電体１１の１辺１１Ａに沿ってシール材を集電体１１に固定してシール部１８の一の部分１８Ａを形成し、積層方向に隣り合う集電体１１の１辺１１Ａを封止する第２封止工程Ｓ０６である。以下、本実施形態に係る双極型二次電池１の製造方法について詳述する。
【００５０】
はじめに、双極型電極１４を作製する。
【００５１】
所望の正極活物質、導電助剤、バインダー、支持塩などを、溶媒中で混合して、正極活物質スラリーを調製する。同様に、所望の負極活物質、導電助剤、バインダー、支持塩などを、溶媒中で混合して、負極活物質スラリーを調製する。
【００５２】
続いて、集電体１１を準備し、上述の正極活物質スラリーを集電体１１の一方の表面に塗布して正極活物質層１２を形成する。正極活物質スラリーを塗布するための塗布手段は特に限定されないが、例えば、自走型コータなどの一般的に用いられている手段が採用され得る。
【００５３】
塗膜を乾燥させるための乾燥手段も特に制限されず、電極製造について従来公知の知見
が適宜参照され得る。例えば、加熱処理が例示される。乾燥条件（乾燥時間、乾燥温度な
ど）は、正極活物質スラリーの塗布量やスラリーの溶媒の揮発速度に応じて適宜設定され
得る。
【００５４】
塗膜を乾燥させた後、上述の負極活物質スラリーを集電体１１の他方の表面に塗布して塗膜して負極活物質層１３を形成する。これを乾燥させて双極型電極１４を完成させる。
【００５５】
次に、双極型電極１４を、真空（減圧）密封しつつ、セパレータ１５を挟んで、積層して積層体２を形成する（形成工程Ｓ０１）。
【００５６】
次に、積層方向に隣り合う集電体１１の間に、集電体１１の４辺１１Ａ〜１１Ｄに沿ってシール材を配置する（配置工程Ｓ０２）。このとき、第２封止工程Ｓ０６において封止される集電体１１の１辺１１Ａに配置されるシール材の厚さは、第１封止工程Ｓ０３において封止される集電体１１の３辺１１Ｂ〜１１Ｄに配置されるシール材の厚さよりも薄い。シール材を配置する手段も特に限定されない。配置されるシール材の幅は、集電体１１との密着性や集電体１１同士の接触防止効果などの目的に応じて１ｍｍ〜５０ｍｍの範囲で適宜決定すればよい。
【００５７】
次に、集電体１１の３辺１１Ｂ〜１１Ｄに沿ってシール材を集電体１１に固定してシール部１８の他の部分１８Ｂ〜１８Ｄを形成し、積層方向に隣り合う集電体１１の３辺１１Ｂ〜１１Ｄを封止する（第１封止工程Ｓ０３）。具体的には、熱プレス機により熱プレスすることによって、未硬化のシール材を硬化させて、シール部１８の他の部分１８Ｂ〜１８Ｄを形成する。
【００５８】
次に、積層体２を葛折り状に折り畳む（折畳工程Ｓ０４）。積層体２の折り畳みは、自動または手動のどちらによって行われてもよい。本実施形態では、図１に示すように、積層体２を４回折り曲げて、葛折り状に折り畳むことによって、５つの発電要素１０が形成される。
【００５９】
次に、第１封止工程Ｓ０３において封止された集電体１１間に、電解液を注液する（注液工程Ｓ０５）。具体的には、第１封止工程Ｓ０３において封止されていない集電体１１の１辺１１Ａから電解液を注液する（図２参照）。
【００６０】
次に、集電体１１の１辺１１Ａに沿ってシール材を集電体１１に固定してシール部１８の一の部分１８Ａを形成し、積層方向に隣り合う集電体１１の１辺１１Ａを封止する（第２封止工程Ｓ０６）。具体的な封止方法は、第１封止工程Ｓ０３と同様である。
【００６１】
以上のように葛折り状に折り畳まれた積層体２を、外装体２０に内包して双極型二次電池１が製造される。
【００６２】
［効果］
以上説明したように、本実施形態に係る双極型二次電池１は、集電体１１の一方の面に正極活物質層１２が形成され他方の面に負極活物質層１３が形成された双極型電極１４がセパレータ１５を挟んで積層された積層体２を有する。また、双極型二次電池１は、積層体２の積層方向に隣り合う集電体１１の間において集電体１１の外周に沿って設けられ、集電体１１間に電解液を封止するためのシール部１８をさらに有する。積層体２は、葛折り状に折り畳まれて、積層方向に重なる複数の発電要素１０を構成する。このため、積層体２を葛折り状に折り畳んで複数の発電要素１０を構成することによって、高容量化を達成することができる。
【００６３】
また、積層体２の積層方向に隣り合う集電体１１の間において集電体１１の外周に沿って予め設けられるシール部１８が、積層体２の折り畳みに追随して折り畳まれる。このため、折り畳まれた１つの積層体２の全ての層に、共通の１つの閉じたシール部１８が形成される。換言すると、折り畳まれた積層体２の各層にそれぞれ閉じたシール部１８を形成する必要がない。したがって、各層にそれぞれ閉じたシール部１８を形成する場合と比較して、シール部１８の配置面積を低減させて、エネルギー密度を向上させることができる。また、葛折りされた状態で、最外層集電体１１ａ，１１ｂの外側表面には、シール部１８を設ける必要がない。よって、シール部１８の配置面積を低減させて、エネルギー密度を向上させることができる。
【００６４】
したがって、本実施形態によれば、高容量化を達成するとともに、エネルギー密度が向上する双極型二次電池１を提供することができる。
【００６５】
また、積層体２を葛折り状に折り畳むことによって、高容量化を達成するとともに省スペース化を達成することができる。また、複数の発電要素１０が葛折り状に並列接続されているため、従来技術の構成においては並列接続ごとに必要であった、双極型二次電池１の最外層に設けられる正極タブ１６及び負極タブ１７の数を低減できる。よって、低コスト化・高エネルギー密度化を達成することができる。
【００６６】
また、発電要素１０及びシール部１８が内包される外装体２０をさらに有する。このため、双極型二次電池１の外部への露出を防止し、双極型二次電池１の取扱い性が向上する。
【００６７】
また、葛折り状に折り畳むために積層体２が屈曲される屈曲部２１における曲率半径は、０．３ｍｍ〜１０ｍｍの範囲である。このため、双極型電極１４が直列接続される接続数に応じて、適切な曲率半径を選択することができ、折り畳みによる集電体１１の負荷を低減できる。
【００６８】
また、正極活物質層１２及び負極活物質層１３は、断続的に複数形成され、セパレータ１５を挟んで対向して配置され、正極活物質層１２及び負極活物質層１３が形成されない位置に、葛折り状に折り畳むために積層体２が屈曲される屈曲部２１が設けられる。このため、屈曲部２１には、正極活物質層１２及び負極活物質層１３が形成されず、積層体２を容易に折り畳むことができる。
【００６９】
また、シール部１８は、葛折り状に折り畳むために積層体２が屈曲される屈曲部２１において、他の部分よりも厚さが薄い薄部１８ａを有する。このため、積層体２を容易に折り畳むことができる。
【００７０】
また、シール部１８は、矩形の集電体１１の４辺１１Ａ〜１１Ｄに沿って配置され、１辺１１Ａに配置される一の部分１８Ａが、他の３辺１１Ｂ〜１１Ｄに配置される他の部分１８Ｂ，１８Ｃ，１８Ｄよりも厚さが薄い。このため、電解液を注液した後に、最後に封止する部分を厚さが薄い一の部分１８Ａとすることによって、少量の熱量で封止でき、リードタイムの短縮を図ることができる。さらに、工程数の低減を目的として双極型二次電池１を複数積層した状態で封止する場合において、封止する部分の厚さを薄くできるため、一度の作業で封止することが可能となり、リードタイムの短縮を図ることができる。
【００７１】
また、シール部１８は熱可塑性樹脂からなる。このため、屈曲部２１において、シール部１８は、集電体１１の折り曲げに容易に追随することができ、シール性をより向上させることができる。
【００７２】
また、以上説明したように、本実施形態に係る双極型二次電池１の製造方法によれば、上記の効果を達成できる双極型二次電池１を得られる。
【００７３】
以下、上述した実施形態の改変例を例示する。
【００７４】
（改変例１）
図７は、改変例１に係る双極型二次電池４を示す概略断面図である。上述した実施形態では、積層体２は、２つの双極型電極１４が、セパレータ１５を挟んで直列接続となるように積層された。しかしながら、双極型電極１４を積層する数は、所望の電圧・容量に応じて適宜調節できる。例えば、図７に示すように、発電要素１１０は、３つの双極型電極１４から構成されてもよい。このとき、発電要素１１０は、２つの単電池層１９を含むことになる。また、双極型電極１４がｍ＋１個（単電池層１９がｍ個）直列接続された積層体をｎ−１回折り畳むことによって、図８に示すように、ｍ直列×ｎ並列の双極型二次電池５を製造することができる。
【００７５】
（改変例２）
図９は、改変例２に係る折り畳む前の積層体６を示す概略断面図である。図１０は、改変例２に係る双極型二次電池７を示す概略断面図である。上述した実施形態では、図３に示すように、折り畳む前の積層体２において、最外層における集電体１１の両面に正極活物質層１２及び負極活物質装置１３が形成された。しかしながら、図９に示すように、最外層における集電体１１の外側の表面に正極活物質層１２または負極活物質層１３が形成されなくてもよい。このように構成された積層体６を葛折り状に折り畳むことによって、図１０に示す双極型二次電池７が形成される。改変例２に係る双極型二次電池７では、最外層集電体１１ａ，１１ｂが、それぞれ正極タブ１６、負極タブ１７に直接接続される。この構成によれば、正極活物質層１２及び負極活物質層１３の配置面積を低減でき、低コスト化を達成できる。
【００７６】
（改変例３）
図１１は、改変例３に係る折り畳む前の積層体８を示す概略断面図である。図１２は、改変例３に係る双極型二次電池９を示す概略断面図である。上述した実施形態では、図３に示すように、正極活物質層１２及び負極活物質層１３は、集電体１１上に断続的に複数設けられ、正極活物質層１２及び負極活物質層１３が形成されない位置に、屈曲部２１が設けられた。しかしながら、図１１に示すように、正極活物質層１１２及び負極活物質層１１３が、集電体１１上に一様に設けられてもよい。このように構成された積層体８を葛折り状に折り畳むことによって、図１２に示す双極型二次電池９が形成される。改変例３に係る双極型二次電池９は、１つのみの発電要素１００から構成される。
【００７７】
（改変例４）
図１３は、改変例４に係る双極型二次電池３Ａを有する双極型二次電池モジュール３を示す概略断面図である。上述した実施形態では、外装体２０に、積層体２及びシール部１８が内包されて、双極型二次電池１を形成した。しかしながら、図１３に示すように、外装体２０に、積層体２及びシール部１８から構成される双極型二次電池３Ａが２つ直列接続された状態で内包されて、双極型二次電池モジュール３を形成してもよい。この際、積層体２の葛折りの回数を偶数回にすることで、互いに異なる極性の活物質層同士が接続するように積層でき、双極型二次電池モジュール３の製造が容易となる。この構成によれば、高容量化を達成するとともにエネルギー密度が向上する双極型二次電池モジュール３を提供することができる。
【００７８】
（改変例５）
上述した実施形態では、折畳工程Ｓ０４は、第１封止工程Ｓ０３の後であって第２封止工程Ｓ０６の前に実行された。しかしながら、第１封止工程Ｓ０３の前、または第２封止工程Ｓ０６の後に実行されてもよい。また、上述した実施形態では形成工程Ｓ０１の後に、配置工程Ｓ０２が行われた。しかしながら、形成工程Ｓ０１が行われる間に配置工程Ｓ０２が行われてもよい。
【００７９】
＜比較例＞
図１４は、比較例に係るｍ直列×ｎ並列の双極型二次電池２００を示す模式図である。双極型二次電極２００は、それぞれの双極型電極２１４の周囲に、共通の１つの閉じたシール部２１８が形成されるように作成された。図１４に示すように、集電体２１１をシート状に作製し、所定のエネルギーが得られるように、サイズを決めて、双極型電極２１４を作製した。この双極型電極２１４を積層、シールすることによって双極型二次電池２００を作製した。得られるエネルギーを上述した実施形態と同様にしたとき、シール部２１８の面積は多くなり、エネルギー密度は５％低下した。
【符号の説明】
【００８０】
１，３Ａ，４，５，７，９    双極型二次電池、
２，６，８    積層体、
３    双極型二次電池モジュール、
１０，１００    発電要素、
１１    集電体、
１１Ａ〜１１Ｄ    集電体の４辺、
１２，１１２    正極活物質層、
１３，１１３    負極活物質層、
１４    双極型電極、
１５    セパレータ、
１８    シール部、
１８ａ    薄部、
１８Ａ    シール部の一の部分、
１８Ｂ，１８Ｃ，１８Ｄ    シール部の他の部分、
２０    外装体、
２１    屈曲部、
Ｓ０１    形成工程、
Ｓ０２    配置工程、
Ｓ０３    第１封止工程、
Ｓ０４    折畳工程、
Ｓ０５    注液工程、
Ｓ０６    第２封止工程。
【図１】
2015128020.tif 000003
【図２】
2015128020.tif 000004
【図３】
2015128020.tif 000005
【図４】
2015128020.tif 000006
【図５】
2015128020.tif 000007
【図６】
2015128020.tif 000008
【図７】
2015128020.tif 000009
【図８】
2015128020.tif 000010
【図９】
2015128020.tif 000011
【図１０】
2015128020.tif 000012
【図１１】
2015128020.tif 000013
【図１２】
2015128020.tif 000014
【図１３】
2015128020.tif 000015
【図１４】
2015128020.tif 000016